"オーバーモールド成形複合構造であって、i表面を有する第一成分であって、その表面の少なくとも一部分が表面樹脂組成物でできており、不織構造、織物、繊維詰め物、及びこれらの組み合わせから選択される繊維状材料を含み、前記繊維状材料がマトリックス樹脂組成物により含浸されている第一成分と、iiオーバーモールド成形用樹脂組成物を含む第二成分とを含み、前記第二成分が、前記第一成分の表面の少なくとも一部分の上で、前記第一成分に接着しており、前記マトリックス樹脂組成物と前記表面樹脂組成物とが同一又は異なっており、半芳香族ポリアミドのブレンドを含むポリアミド組成物から選択される、オーバーモールド成形複合構造。前記マトリックス樹脂組成物及び前記表面樹脂組成物が、半芳香族半結晶性ポリアミドAと半芳香族非晶性ポリアミドBとのブレンドを含むポリアミド組成物から選択される、請求項1に記載のオーバーモールド成形複合構造。前記繊維状材料が、ガラス繊維、炭素繊維、アラミド繊維、天然繊維、又はこれらの混合物でできている、請求項1又は2に記載のオーバーモールド成形複合構造。前記繊維状材料がガラス繊維でできている、請求項1~3のいずれか一項に記載のオーバーモールド成形複合構造。前記繊維状材料が、前記第一成分の30体積パーセントから60体積パーセントである、請求項1~4のいずれか一項に記載のオーバーモールド成形複合構造。前記ポリアミド組成物のポリアミドAから選択される前記ポリアミドとポリアミドBから選択される前記ポリアミドとの重量比A:Bが、約99:1から約5:95である、請求項1~5のいずれか一項に記載のオーバーモールド成形複合構造。熱安定剤、酸化安定剤、強化剤、及び難燃剤、又はこれらの組み合わせからなる群から選択される1種以上の添加剤をさらに含む、請求項1~6のいずれか一項に記載のオーバーモールド成形複合構造。前記1種以上の半芳香族ポリアミドが、PA6/4T、PA6/6T、PA6/10T、PA6/12T、PA610/6T、PA612/6T、PA614/6T、PA6/6I/6T、PAD6/66//6T、PA6TDT、PA1010/10T、PA1010/1210/10T/12T、PA11/4T、PA11/6T、PA11/10T、PA11/12T、PA12/4T、PA12/6T、PA12/10T、PA1212/12T、PA66/6T、PA6I/6T、PA66/6I/6T、PA6T/6Iからなる群から選択される、請求項1~7のいずれか一項に記載のオーバーモールド成形複合構造。前記1種以上の半芳香族半結晶性ポリアミドが、PA66/6T、PA6TDT、PA6I/6TPA66/6I/6T、並びにこれらの組み合わせ及びコポリマーからなる群から選択され、前記半芳香族非晶性ポリアミドBが、前記非晶性半芳香族ポリアミド中のイソフタル酸の量が少なくとも60モルであるPA6I/6T及びPA66/6T/6I、並びにこれらの組み合わせ及びコポリマーからなる群から選択される、請求項1~8のいずれか一項に記載のオーバーモールド成形複合構造。自動車、トラック、民間飛行機、航空宇宙、レール、家電製品、コンピューターハードウェア、携帯用端末、レクリエーション及びスポーツ用の構造部品、機械の構造部品、建築物の構造部品、太陽光発電装置の構造部品、又は機械的装置の構造部品の形態である、請求項1~9のいずれか一項に記載のオーバーモールド成形複合構造。オーバーモールド成形複合構造を製造する方法であって、第一成分の上に、オーバーモールド成形用樹脂組成物を含む第二成分をオーバーモールド成形する工程を含み、前記第一成分が繊維状材料を含み、表面を有し、前記表面はその少なくとも一部分が表面樹脂組成物でできており、前記繊維状材料が、不織構造、織物、繊維詰め物、及びこれらの組み合わせから選択され、前記繊維状材料がマトリックス樹脂組成物により含浸されており、前記マトリックス樹脂組成物と前記表面樹脂組成物組成物とが同一又は異なっており、半芳香族ポリアミドのブレンドを含むポリアミド組成物から選択される方法。前記マトリックス樹脂組成物及び前記表面樹脂組成物が、半芳香族半結晶性ポリアミドAと半芳香族非晶性ポリアミドBとのブレンドを含むポリアミド組成物から選択される、請求項11に記載の方法。オーバーモールド成形する前記工程の前に、前記第一成分を付形する工程をさらに含む、請求項11又は12に記載の方法。オーバーモールド成形する前記工程が、前記第一成分を前記オーバーモールド成形用樹脂組成物に完全に封入することを含む、請求項11~13のいずれか一項に記載の方法。前記第一成分が、オーバーモールド成形する前記工程の前に加熱されて、前記オーバーモールド成形用樹脂組成物との界面を形成する表面が軟化又は部分的に溶融される、請求項11~14のいずれか一項に記載の方法。前記第一成分が、オーバーモールド成形する前記工程の前に加熱されない、請求項11~14のいずれか一項に記載の方法。オーバーモールド成形複合構造であって、i表面を有する第一成分であって、その表面の少なくとも一部分が表面樹脂組成物でできており、不織構造、織物、繊維詰め物、及びこれらの組み合わせから選択される繊維状材料を含み、前記繊維状材料がマトリックス樹脂組成物により含浸されている第一成分、iiオーバーモールド成形用樹脂組成物を含む第二成分を含み、前記第二成分が、前記第一成分の表面の少なくとも一部分の上で、前記第一成分に接着しており、マトリックス樹脂組成物と表面樹脂組成物とが同一又は異なっており、半芳香族ポリアミドのブレンドを含むポリアミド組成物から選択される、オーバーモールド成形複合構造が本明細書に記載される。好ましくは、マトリックスポリアミド樹脂組成物及び表面ポリアミド樹脂組成物は、半芳香族半結晶性ポリアミドAと半芳香族非晶性ポリアミドBとのブレンドを含むポリアミド組成物から独立に選択される。上述のオーバーモールド成形複合構造を製造する方法が本明細書にさらに記載されている。上述のオーバーモールド成形用複合構造を製造する方法は、オーバーモールド成形用樹脂組成物を含む第二成分を、上述の第一成分の上にオーバーモールド成形する工程を含む。本発明によるオーバーモールド成形複合構造は向上した曲げ強さを有し、熱可塑性ポリアミドを含むオーバーモールド成形用樹脂組成物でできた部品が、複合構造の表面の少なくとも一部分に接着される場合に良好な接着を可能とする。オーバーモールド成形複合構造の良好な曲げ強さ及び複合構造とオーバーモールド成形用樹脂との間の良好な接着は、使用に伴う経時的な構造の劣化又は層間剥離に対する良好な耐性を示す構造を生み出す。いくつかの特許及び刊行物が本明細書に引用されている。これらの特許及び刊行物のそれぞれの開示全体は、参照により本明細書に組み込まれる。本明細書では、1つのaという用語は、1つ並びに少なくとも1つを意味し、その指示する名詞を必ずしも単数に限定する冠詞ではない。本明細書では、約及び~又は約~という用語は、対象とする量又は値が、指定される値でも、ほぼ同じである他の値でもよいことを意味するものとする。この句は、類似の値が、本発明による等価な結果又は効果を促進することを伝えるものとする。本明細書では、ポリアミドに関連する融点という用語は、第一加熱走査における10°C/分の走査速度での示差走査熱量測定DSCにより決定される純粋な樹脂の融点を意味し、融点は吸熱ピークの極大でとられる。ポリマーのブレンドの融解挙動の通常の測定において、2つ以上の加熱走査が1つの検体に実施されることがあり、第二及び/又は後の走査は、第一の走査とは異なる融解挙動を示すことがある。この異なる融解挙動は、吸熱ピークの極大の温度のずれ及び/又はおそらくは2つ以上のピークを持つ融解ピークのブロード化として観察されることがあり、2種以上のポリアミドの場合、起こりうるアミド基転移の効果でもありうる。しかし、本発明の範囲においてポリアミドを選択する場合、単一のポリアミドの第一加熱走査の融解吸熱のピークが常に使用される。本明細書では、走査速度は、単位時間あたりの温度の上昇である。融点の少なくとも30°C上、好ましくは少なくとも50°C上の温度に達するまで、十分なエネルギーを供給して、10°C/分の一定の走査速度を維持しなくてはならない。本発明は、オーバーモールド成形複合構造及びその製造方法に関する。本発明によるオーバーモールド成形複合構造は、少なくとも2種の成分、すなわち、第一成分及び第二成分を含む。第一成分は、表面を有する複合構造からなり、その表面は、少なくとも一部分が表面樹脂組成物でできており、不織構造、織物、繊維詰め物、及びこれらの組み合わせから選択される繊維状材料を含み、前記繊維状材料はマトリックス樹脂組成物により含浸されている。オーバーモールド成形複合構造は、2種以上の第一成分を含んでよく、すなわち、2種以上の複合構造を含んでよく、かつ、2種以上の第二成分を含んでよい。第二成分は、前記第一成分の表面の少なくとも一部分の上で第一成分に接着しており、表面のその部分は、本明細書に記載される表面樹脂組成物でできている。第一成分が、第二成分により完全又は部分的に封入されていても、第二成分が、第一成分の表面の一部分のみに接着していてもよい。本明細書では、マトリックス樹脂組成物により含浸されている繊維状材料という用語は、マトリックス樹脂組成物により実質的に包囲されている繊維状材料の相互貫入ネットワークを形成するように、マトリックス樹脂組成物が繊維状材料を封入し、埋め込むことを意味する。本明細書における目的には、繊維という用語は、巨視的に均質な物体であって、その長さに対して垂直なその断面積にわたる幅に対する長さの比が高いものを意味する。繊維の断面はどのような形状でもよいが、典型的には円形である。繊維状材料は、当業者に公知である任意の好適な形態でよいが、好ましくは、不織構造、織物、繊維詰め物、及びこれらの組み合わせから選択される。不織構造は、ランダムな繊維配向又は整列繊維構造から選択できる。ランダム繊維配向の例には、マット、ニードルドマット、又はフェルトの形態をとりうる細断材料及び連続材料があるが、これらに限定されない。整列繊維構造の例には、一方向繊維ストランド、二方向ストランド、多方向ストランド、多軸織物があるが、これらに限定されない。織物は、織布形態、ニット、ブレード、及びこれらの組み合わせから選択できる。繊維状材料は、その形態が連続的でも、不連続でもよい。オーバーモールド成形複合構造の最終消費用途及び要求される機械的性質に応じて、いくつかの同じ繊維状材料又は異なる繊維状材料の組み合わせを使用することにより、2つ以上の繊維状材料を使用でき、すなわち、本明細書に記載される第一成分は2つ以上の繊維状材料を含んでよい。異なる繊維状材料の組み合わせの例は、例えば、中心層として配置される平坦ランダムマットなどの不織構造と、外層として配置される1つ以上の織布連続繊維状材料とを含む組み合わせである。そのような組み合わせにより、第一成分の加工及び均質性が改善可能であり、それにより向上した機械的性質がもたらされる。繊維状材料は、材料又は材料の混合物が、マトリックス樹脂組成物及び表面樹脂組成物による含浸の間に利用される加工条件に耐える場合、どのような好適な材料又は材料の混合物でできていてもよい。好ましくは、繊維状材料は、ガラス繊維、炭素繊維、アラミド繊維、グラファイト繊維、金属繊維、セラミック繊維、天然繊維、又はこれらの混合物を含む。より好ましくは、繊維状材料は、ガラス繊維、炭素繊維、アラミド繊維、天然繊維、又はこれらの混合物を含む。さらにより好ましくは、繊維状材料は、ガラス繊維、炭素繊維、及びアラミド繊維、又はこれらの組み合わせを含む。天然繊維とは、植物由来又は動物由来の材料のいずれかを意味する。使用される場合、天然繊維は、好ましくは、例えば種子毛例えば、綿、茎植物例えば、麻、亜麻、竹;靱皮及び芯繊維の両方、葉植物例えば、サイザル及びアバカ、農業繊維例えば、穀類のわら、トウモロコシの穂軸、籾殻、及びココナツ繊維、又はリグノセルロース繊維例えば、木、木繊維、木粉、紙、及び木関連材料由来の植物源から誘導される。上述のとおり、2種以上の繊維状材料を使用できる。異なる繊維でできた繊維状材料の組み合わせを使用することができ、例えば、ガラス繊維又は天然繊維でできた1つ以上の中心層及び炭素繊維又はガラス繊維でできた1つ以上の表面層を含む複合構造を使用できる。好ましくは、繊維状材料は、織布構造、不織構造、又はこれらの組み合わせから選択され、ここで、前記構造はガラス繊維でできており、ガラス繊維は、直径が8から30ミクロン、好ましくは直径が10から24ミクロンのEガラスフィラメントである。繊維状材料は、熱可塑性材料及び上述の材料をさらに含んでよく、例えば、繊維状材料は、混合された又は同時に織ったヤーンでも、後の織布形態又は不織形態への加工に適した熱可塑性材料でできた粉体により含浸されている繊維状材料でも、含浸の間にその部位で重合するオリゴマーにより含浸されている一方向材料又は繊維状材料として使用される混合物の形態でもよい。好ましくは、第一成分、すなわち、マトリックス樹脂組成物及び表面樹脂組成物と組み合わせた繊維状材料中の繊維状材料とポリマー材料との比は、少なくとも30体積パーセント繊維状材料、より好ましくは40から60体積パーセント繊維状材料であり、パーセンテージは第一成分の全体積に基づく体積パーセンテージである。第一成分のマトリックス樹脂組成物は、表面樹脂組成物と相溶性のある熱可塑性樹脂でできている。マトリックス樹脂組成物及び表面樹脂組成物は、半芳香族ポリアミドのブレンドを含むポリアミド組成物から独立に選択される。好ましくは、マトリックス樹脂組成物及び表面樹脂組成物は、半芳香族半結晶性ポリアミドAと半芳香族非晶性ポリアミドBとのブレンドを含むポリアミド組成物から独立に選択される。マトリックス樹脂組成物と表面樹脂組成物とは、同一でも異なっていてもよい。オーバーモールド成形用樹脂組成物は、ポリアミド組成物から選択される。ポリアミドは、1種以上のジカルボン酸と1種以上のジアミン、及び/若しくは1種以上のアミノカルボン酸の縮合生成物、並びに/又は1種以上の環式ラクタムの開環重合生成物である。ポリアミドは、全脂肪族でも半芳香族でもよく、本明細書中で以下に説明される。半芳香族という用語は、脂肪族カルボン酸モノマー類及び脂肪族ジアミンモノマー類を含むポリアミドを説明する全脂肪族ポリアミドに比べて、芳香族基を含む少なくともいくつかのモノマーを含むポリアミドを説明する。1種以上の半芳香族ポリアミドは、1種以上の脂肪族カルボン酸成分と、例えばm-キシレンジアミン及びp-キシレンジアミンなどの芳香族ジアミン成分から誘導でき、テレフタル酸などの1種以上の芳香族カルボン酸成分と、1種以上の脂肪族ジアミン成分から誘導でき、芳香族及び脂肪族のジカルボン酸成分の混合物と、芳香族及び脂肪族のジアミン成分の混合物から誘導でき、芳香族及び脂肪族のカルボン酸の混合物と脂肪族ジアミン又は芳香族ジアミンから誘導でき、芳香族又は脂肪族のカルボン酸と、脂肪族及び芳香族のジアミンの混合物から誘導できる。好ましくは、1種以上の半芳香族ポリアミドは、1種以上の芳香族カルボン酸成分と1種以上の脂肪族ジアミン成分から形成される。1種以上の芳香族カルボン酸は、例えば、テレフタル酸、又はテレフタル酸と1種以上の他のカルボン酸、例えば、イソフタル酸、例えば2-メチルテレフタル酸などの置換されたフタル酸、及びナフタレンジカルボン酸の非置換若しくは置換された異性体などとの混合物でよい。好ましくは、1種以上の芳香族カルボン酸は、テレフタル酸、イソフタル酸、及びこれらの混合物から選択され、より好ましくは、1種以上のカルボン酸は、テレフタル酸とイソフタル酸との混合物であり、ここで、混合物は少なくとも55モルのテレフタル酸を含む。より好ましくは、1種以上のカルボン酸は100テレフタル酸である。さらに、1種以上のカルボン酸は、1種以上の脂肪族カルボン酸、例えばアジピン酸;ピメリン酸;スベリン酸;アゼライン酸;セバシン酸及びドデカン二酸と混合できるが、アジピン酸が好ましい。より好ましくは、1種以上の半芳香族ポリアミドの1種以上のカルボン酸混合物に含まれるテレフタル酸とアジピン酸との混合物は、少なくとも55モルのテレフタル酸を含む。本明細書に記載される1種以上の半芳香族ポリアミドは、4つ以上の炭素原子を有するジアミン、例えば、非限定的に、テトラメチレンジアミン、ヘキサメチレンジアミン、オクタメチレンジアミン、デカメチレンジアミン、2-メチルペンタメチレンジアミン、2-エチルテトラメチレンジアミン、2-メチルオクタメチレンジアミン;トリメチルヘキサメチレンジアミン、ビスp-アミノシクロヘキシルメタン;及び/又はこれらの混合物から選択できる1種以上の脂肪族ジアミンを含む。好ましくは、上述の1種以上の半芳香族ポリアミドの1種以上のジアミンは、ヘキサメチレンジアミン、2-メチルペンタメチレンジアミン、及びこれらの混合物から選択され、より好ましくは、1種以上の半芳香族ポリアミドの1種以上のジアミンは、ヘキサメチレンジアミン、及びヘキサメチレンジアミンと2-メチルペンタメチレンジアミンとの混合物から選択され、ここで、混合物は少なくとも50モルのヘキサメチレンジアミンを含むモルは、ジアミン混合物に基づく。本明細書に記載されるポリアミド組成物に有用な半芳香族ポリアミドの例は、E.I.duPontdeNemoursandCompany,Wilmington,Delawareから商標Zytel登録商標HTNで市販されている。好ましい実施形態において、マトリックス樹脂組成物及び表面樹脂組成物は、半芳香族半結晶性ポリアミドAと半芳香族非晶性ポリアミドBのブレンドを含むポリアミド組成物から独立に選択される。半結晶性半芳香族ポリアミドという用語は、示差走査熱量計DSC測定ASTMD-3417、10°C/分の加熱速度において吸熱性結晶性溶融ピークの存在により示される部分的に結晶性のポリアミドを意味する。好ましい半結晶性半芳香族ポリアミドAは、ポリε-カプロラクタム/テトラメチレンテレフタルアミドPA6/4T、ポリε-カプロラクタム/ヘキサメチレンテレフタルアミドPA6/6T、ポリε-カプロラクタム/デカメチレンテレフタルアミドPA6/10T、ポリε-カプロラクタム/ドデカメチレンテレフタルアミドPA6/12T、ポリヘキサメチレンデカンジアミド/ヘキサメチレンテレフタルアミドPA610/6T、ポリヘキサメチレンドデカンジアミド/ヘキサメチレンテレフタルアミドPA612/6T、ポリヘキサメチレンテトラデカンジアミド/ヘキサメチレンテレフタルアミドPA614/6T、ポリε-カプロラクタム/ヘキサメチレンイソフタルアミド/ヘキサメチレンテレフタルアミドPA6/6I/6T、ポリ2-メチルペンタメチレンヘキサンジアミド/ヘキサメチレンヘキサンジアミド/ヘキサメチレンテレフタミドterephthamidePAD6/66//6T、ポリヘキサメチレンテレフタミド/2-メチルペンタメチレンテレフタミドPA6TDT、ポリヘキサメチレンヘキサンジアミド/ヘキサメチレンテレフタミドPA66/6T、ポリヘキサメチレンテレフタミド/ヘキサメチレンイソフタミドisophthamidePA6T/6I、ポリヘキサメチレンヘキサンジアミド/ヘキサメチレンテレフタミド/ヘキサメチレンイソフタミドPA66/6T/6I、ポリデカメチレンデカンジアミド/デカメチレンテレフタルアミドPA1010/10T、ポリデカメチレンデカンジアミド/ドデカメチレンデカンジアミド/デカメチレンテレフタルアミド/ドデカメチレンテレフタルアミドPA1010/1210/10T/12T、ポリ11-アミノウンデカンアミド/テトラメチレンテレフタルアミドPA11/4T、ポリ11-アミノウンデカンアミド/ヘキサメチレンテレフタルアミドPA11/6T、ポリ11-アミノウンデカンアミド/デカメチレンテレフタルアミドPA11/10T、ポリ11-アミノウンデカンアミド/ドデカメチレンテレフタルアミドPA11/12T、ポリ12-アミノドデカンアミド/テトラメチレンテレフタルアミドPA12/4T、ポリ12-アミノドデカンアミド/ヘキサメチレンテレフタルアミドPA12/6T、ポリ12-アミノドデカンアミド/デカメチレンテレフタルアミドPA12/10T、及びポリドデカメチレンドデカンジアミド/ドデカメチレンドデカンジアミド/ドデカメチレンテレフタルアミドPA1212/12Tからなる群から選択される。特に好ましい半結晶性半芳香族ポリアミドAは、ポリヘキサメチレンテレフタミド/2-メチルペンタメチレンテレフタミドPA6TDT、ポリヘキサメチレンヘキサンジアミド/ヘキサメチレンテレフタミドPA66/6T、ポリヘキサメチレンテレフタミド/ヘキサメチレンイソフタミドPA6T/6I、ポリヘキサメチレンヘキサンジアミド/ヘキサメチレンテレフタミド/ヘキサメチレンイソフタミドPA66/6T/6Iからなる群から選択される。非晶性半芳香族ポリアミドという用語は、示差走査熱量計DSC測定ASTMD-3417、10°C/分の加熱速度において吸熱性結晶性溶融ピークの欠如により示される、結晶性を欠くポリアミドを意味する。好ましい非晶性半芳香族ポリアミドBは、芳香族カルボン酸としてイソフタル酸を含み、ここで、半結晶性半芳香族ポリアミド中のイソフタル酸の量は少なくとも60モルである。透明な半芳香族ポリアミドとしても知られる非晶性半芳香族ポリアミドBの例は、M.I.KohanNylonplasticshandbook,Hanser,Munich1995,page377~380に見いだすことができ、その内容は参照により本明細書に組み込まれる。好ましい非晶性半芳香族ポリアミドBは、ポリヘキサメチレンテレフタミド/ヘキサメチレンイソフタミドPA6T/6I、ポリヘキサメチレンヘキサンジアミド/ヘキサメチレンテレフタミド/ヘキサメチレンイソフタミドPA66/6T/6Iからなる群から選択でき、ここで、半結晶性半芳香族ポリアミド中のイソフタル酸の量は少なくとも60モルである。特に好ましい非晶性半芳香族ポリアミドBは、6T:6Iのモル比がおよそ30:70であるポリヘキサメチレンテレフタミド/ヘキサメチレンイソフタミドPA6T/6Iである。本明細書に記載されるマトリックス樹脂組成物及び表面ポリアミド樹脂組成物は、半芳香族ポリアミドのブレンドを含む。好ましくは、マトリックス樹脂組成物及び表面樹脂組成物は、半芳香族半結晶性ポリアミドAと半芳香族非晶性ポリアミドBとのブレンドを含むポリアミド組成物から選択され、ここで、半芳香族半結晶性ポリアミドAは、好ましくは、半結晶性半芳香族ポリアミドA中のテレフタル酸の量が少なくとも55モルであるPA66/6T、PA6TDT、PA6I/6T、PA66/6I/6T、並びにこれらの組み合わせ及びコポリマーからなる群から選択され、半芳香族非晶性ポリアミドBは、非晶性半芳香族ポリアミド中のイソフタル酸の量が少なくとも60モルであるPA6I/6T及びPA66/6T/6I、並びにこれらの組み合わせ及びコポリマーからなる群から選択される。本明細書に記載されるマトリックス樹脂組成物及び表面ポリアミド樹脂組成物は、半芳香族ポリアミドのブレンドを含む。好ましくは、マトリックス樹脂組成物及び表面樹脂組成物は、半芳香族半結晶性ポリアミドAと半芳香族非晶性ポリアミドBとのブレンドであって、重量比A:Bが約99:1から約5:95、より好ましくは、約97:3から約50:50、さらにより好ましくは、約95:5から約65:35であるブレンドを含むポリアミド組成物から選択される。オーバーモールド成形複合構造は、オーバーモールド成形用樹脂組成物を含む第二成分を含む。第二成分は、上述の第一成分の表面の少なくとも一部分の上で、第一成分に接着している。オーバーモールド成形用樹脂組成物は、ポリアミド組成物から選択される。本明細書に記載される表面樹脂組成物、及び/又はマトリックス樹脂組成物、及び/又はオーバーモールド成形用樹脂組成物は、1種以上の耐衝撃性改良剤、1種以上の熱安定剤、1種以上の酸化安定剤、1種以上の紫外光安定剤、1種以上の難燃剤、又はこれらの混合物をさらに含んでよい。本明細書に記載される表面樹脂組成物、及び/又はマトリックス樹脂組成物、及び/又はオーバーモールド成形用樹脂組成物は、1種以上の強化剤、例えば、ガラス繊維、ガラスフレーク、炭素繊維、カーボンナノチューブ、マイカ、珪灰石、炭酸カルシウム、タルク、焼成粘土、カオリン、硫酸マグネシウム、ケイ酸マグネシウム、窒化ホウ素、硫酸バリウム、二酸化チタン、アルミニウム炭酸ナトリウム、バリウムフェライト、及びチタン酸カリウムなどをさらに含んでよい。存在する場合、1種以上の強化剤は、1又は約1から60又は約60重量、好ましくは1又は約1から40又は約40重量、又はより好ましくは、1又は約1から35又は約35重量の量で存在するが、重量パーセンテージは、場合によって、表面樹脂組成物又はマトリックス樹脂組成物の総重量に基づく。上述のとおり、マトリックス樹脂組成物と表面樹脂組成物とは同一でも異なっていてもよい。繊維状材料の含浸速度を増す目的で、組成物の溶融粘度、特にマトリックス樹脂組成物の溶融粘度を下げることができる。本明細書に記載される表面樹脂組成物、及び/又はマトリックス樹脂組成物、及び/又はオーバーモールド成形用樹脂組成物は、流動向上添加剤flowenhancingadditives、潤滑剤、帯電防止剤、着色剤染料、顔料、カーボンブラックなどを含む、核化剤、結晶化促進剤crystallizationpromotingagents、及びポリマー配合分野に公知である他の処理助剤を含むが、これらに限定されない改質剤及び他の構成要素をさらに含んでよい。充填剤、改質剤、上述の他の構成要素は、当分野に周知である量で、粒子の寸法の少なくとも1つが1から1000nmの範囲にあるいわゆるナノ材料の形態を含む当分野に周知である形態で組成物中に存在してよい。好ましくは、表面樹脂組成物及びマトリックス樹脂組成物及びオーバーモールド成形用樹脂組成物は溶融混合ブレンドであり、ポリマー成分の全ては互いの中に良好に分散しており、非ポリマー構成要素の全てはポリマーマトリックス中に良好に分散し、かつポリマーマトリックスに結合して、ブレンドが一体化した全体を形成する。任意の溶融混合方法を利用して、本発明のポリマー成分と非ポリマー構成要素を混合することができる。例えば、ポリマー成分及び非ポリマー構成要素を、例えば、一軸若しくは二軸の押出機;ブレンダー;一軸若しくは二軸の混練機;バンバリーミキサーなどのメルトミキサーに、一段階の添加により全て一度に、又は段階的に加えて、次いで溶融混合できる。ポリマー成分及び非ポリマー構成要素が段階的に加えられる場合、ポリマー成分及び/又は非ポリマー構成要素の一部は最初に加えられて溶融混合され、それに続いて残りのポリマー成分及び非ポリマー構成要素が加えられて、よく混合された組成物が得られるまで、さらに溶融混合される。本発明によるオーバーモールド成形複合構造は、上述の第一成分を、オーバーモールド成形用樹脂組成物によりオーバーモールド成形する工程を含む方法により製造することができる。オーバーモールド成形とは、本明細書に記載されるオーバーモールド成形用樹脂組成物を含む第二成分が、第一成分の表面樹脂組成物でできている表面の少なくとも一部分の上に、成形又は押し出されることを意味する。オーバーモールド成形プロセスは、第二成分が、第一成分を既に収容している型に成形されるプロセスを含むが、後者は以下に記載されるとおり事前に製造されており、そのため第一成分と第二成分とは、第一成分の表面の少なくとも一部分の上で、互いに接着する。第一成分は、最終的なオーバーモールド成形複合構造の外部表面を規定する空洞を有する型に配置される。オーバーモールド成形用樹脂組成物は、第一成分の片面にも両面にもオーバーモールド成形でき、第一成分を完全にも部分的にも封入できる。型に第一成分を配置した後第一成分を予熱し実施した後であってもよい、次いで、オーバーモールド成形用樹脂組成物が溶融した形態で導入される。第一成分と第二成分とは、オーバーモールド成形により互いに接着する。少なくとも2つの部品は、好ましくは、オーバーモールド成形工程として射出成形又は圧縮成形により、より好ましくは射出成形により互いに接着する。最終消費用途に応じて、本発明による第一成分はどのような形状もとることができる。好ましい実施形態において、本発明による第一成分は、シート構造の形態である。第一成分は柔軟性があってもよく、その場合巻くことができる。第一成分は、繊維状材料をマトリックス樹脂組成物により含浸する工程を含む方法により製造可能であり、第一成分、すなわち複合構造の表面の少なくとも一部分は表面樹脂組成物でできている。好ましくは、繊維状材料は、サーモプレスthermopressingにより、マトリックス樹脂により含浸されている。サーモプレスの間、繊維状材料、マトリックス樹脂組成物、及び表面樹脂組成物は、樹脂組成物が溶融して繊維状材料の中に侵入し、従って前記繊維状材料を含浸するために、熱及び圧力を受ける。典型的には、サーモプレスは、2から100バール、より好ましくは、10から40バールの圧力で、マトリックス樹脂組成物及び表面樹脂組成物の融点より上の温度、好ましくは、適切な含浸を可能にするために融点より少なくとも約20°C上の温度でなされる。加熱は、接触加熱、放射ガス加熱radiantgasheating、赤外線加熱、対流若しくは強制対流空気加熱、誘導加熱、マイクロ波加熱、又はこれらの組み合わせを含む種々の手段により実施できる。含浸圧力は、静的プロセスによっても連続プロセスによっても動的プロセスとしても知られる加えることができ、連続プロセスが速度の理由から好ましい。含浸プロセスの例には、真空成形、インモールドコーティング、クロスダイ押出、引抜成形、針金被覆タイプのプロセス、ラミネーション、型打ち、ダイアフラム形成、又はプレス成形があるがこれらに限定されず、ラミネーションが好ましい。ラミネーションの間、熱及び圧力が、加熱ゾーンの対向加圧ローラー若しくはベルトにより、繊維状材料、マトリックス樹脂組成物、及び表面樹脂組成物に加えられ、好ましくは、それに続いて、冷却ゾーン中で圧力を引き続きかけて加圧手段により強化の仕上げがされ、含浸された繊維状材料が冷却される。ラミネーション技術の例には、カレンダー加工、フラットベットラミネーションflatbedlamination、及びダブルベルトプレスラミネーションがあるが、これらに限定されない。ラミネーションが含浸プロセスとして利用される場合、好ましくは、ダブルベルトプレスがラミネーションに使用される。マトリックス樹脂組成物と表面樹脂組成物とが異なる場合、表面樹脂組成物は、第一成分の上にオーバーモールド成形用樹脂組成物が塗布されるときに接近可能であるように、常に第一成分の環境に面している。表面樹脂組成物が、複合材料の、第一成分の環境に曝されている表面の少なくとも一部分に塗布される場合、マトリックス樹脂組成物及び表面樹脂組成物は、例えば、粉体塗装、フィルムラミネーション、押出コーティング、又はこれらの2種以上の組み合わせなどの従来の手段により繊維状材料に塗布される。粉体塗装プロセスの間、従来の粉砕方法により得られたポリマー粉体が繊維状材料に塗布される。粉体は、繊維状材料の上に、散乱、散布、噴霧、熱スプレー若しくは火炎溶射、又は流動床コーティング法により塗布できる。粉体塗装プロセスは、繊維状材料への粉体の焼結後工程にある一工程をさらに含んでもよい。マトリックス樹脂組成物及び表面樹脂組成物は、第一成分の表面の少なくとも一部分が表面樹脂組成物でできているように、繊維状材料に塗布される。その後、加圧ゾーンの外での粉体塗装された繊維状材料の任意の予熱と共に、粉体塗装された繊維状材料にサーモプレスが実施される。フィルムラミネーションの間、インフレート法、キャストフィルム押出、及びキャストシート押出などの当分野に公知である従来の押出法により得られた、マトリックス樹脂組成物でできた1つ以上のフィルム及び表面樹脂組成物でできた1つ以上のフィルムが、例えば、レイヤリングにより、繊維状材料にあてがわれる。次いで、サーモプレスが、マトリックス樹脂組成物でできた1つ以上のフィルム、表面樹脂組成物でできた1つ以上のフィルム、及び1つ以上の繊維状材料を含む集成体に実施される。得られる第一成分において、フィルムは溶融して、繊維状材料を包囲するポリマー連続体として、繊維状材料の周囲に侵入する。押出コーティングの間、マトリックス樹脂組成物でできたペレット及び/又は顆粒、並びに表面樹脂組成物でできたペレット及び/又は顆粒は溶融され、1つ以上のメルトカーテンを形成するように1つ以上のフラットダイを通して押し出され、次いで、1つ以上のメルトカーテンをかけることにより繊維状材料上に塗布される。続いて、サーモプレスが、マトリックス樹脂組成物、表面樹脂組成物、及び1つ以上の繊維状材料を含む集成体に実施される。いくつかの状況において、第一成分の表面とオーバーモールド成形用樹脂との間の接着性を向上させるために、オーバーモールド成形工程の前に、第一成分を、マトリックス樹脂組成物の融点に近いがそれより低い温度で予熱し、次いで加熱された複合構造をオーバーモールド成形のために迅速に移すことが望ましいことがある。そのような工程は、オーバーモールド成形用樹脂組成物及び表面樹脂組成物の使用により、改善させることができ、なくすことすらできる。本発明によるオーバーモールド成形複合構造のオーバーモールド成形用樹脂と表面樹脂組成物との間の高い接着性及び高い結合強度により、予熱工程の必要性は大きく低下し、なくなることすらある。予熱工程が利用されるとすれば、移動時間は従来の複合構造ほど重要でなくなることがあり、移動時間を増加でき、それにより加工ウィンドウを拡げ、成形装置及び自動化コストを低減できることを意味している。そのような予熱工程は、種々の手段により、例えば、接触加熱、放射ガス加熱、赤外線加熱、対流若しくは強制対流空気加熱、誘導加熱、マイクロ波加熱、又はこれらの組み合わせにより実施できる。最終消費用途によって、第一成分は、所望の幾何学的形状又は構造に付形することができ、オーバーモールド成形用樹脂組成物をオーバーモールド成形する工程の前にシート形態で使用することもできる。第一成分は柔軟性があることもあり、その場合巻くことができる。付形された第一成分を製造する方法は、含浸工程の後に起こる第一成分を付形する工程をさらに含む。第一成分を付形する工程は、圧縮成形、型打ち、又は熱及び/若しくは圧力を利用する任意の技術により実施でき、圧縮成形及び型打ちが好ましい。好ましくは、油圧成形プレスの使用により、圧力が加えられる。圧縮成形又は型打ちの間に、第一成分は、表面樹脂組成物の融点より高い温度に、好ましくは、マトリックス樹脂組成物の融点より高い温度に、加熱手段により予熱され、最終的な所望の幾何学的形状の形の空洞を有する型を含む成形プレスなどの形成又は付形手段に移され、そこで所望の構造に付形され、その後、表面樹脂組成物の融点より低い温度に、好ましくはマトリックス樹脂組成物の融点より低い温度に冷却した後に、プレス又は型から外される。オーバーモールド成形用樹脂と表面樹脂組成物との間の接着性をさらに高める目的で、第一成分の表面は、オーバーモールド成形に利用できる相対的表面を増やすように、ざらざらした表面でもよく、そのようなざらざらした表面は、付形工程の間に、例えばその表面に多孔性又はぎざぎざを有するプレス又は型を使用することにより得られる。或いは、単一の成形ステーション中で第一成分を付形及びオーバーモールド成形する工程を含む一段階プロセスを利用してもよい。この一段階プロセスは、型又はプレス中での第一成分の圧縮成形又は型打ちの工程を回避し、任意の予熱工程及び予熱された第一成分の成形ステーションへの移動を回避する。この一段階プロセスの間に、第一成分、すなわち複合構造は、成形ステーションの外で、それに隣接して、又はその中で、第一成分がオーバーモールド成形の間に、形に従うことができるconformable又は付形可能である温度に加熱される。そのような一工程プロセスにおいて、成形ステーションは、最終的な所望の幾何学的形状の形の空洞を有する型を含む。第一成分の形状は、それによりオーバーモールド成形の間に得られる。本発明によるオーバーモールド成形複合構造は、広範囲の用途、例えば、自動車、トラック、民間飛行機、航空宇宙、レール、家電製品、コンピューターハードウェア、携帯用端末、レクリエーション及びスポーツ用の構成部品、機械の構造部品、建築物の構造部品、太陽光発電装置の構造部品、又は機械的装置の構造部品として使用できる。自動車用途の例には、座席部品及び座席骨組み、エンジンカバーブラケット、エンジンクレードル、サスペンションアーム及びクレードル、スペアタイヤウェル、シャーシ補強材、フロアパン、フロントエンドモジュール、ステアリングコラムフレーム、計器板、ドアシステム、ボディーパネル水平ボディーパネル及びドアパネルなど、テールゲート、ハードトップフレーム構造、コンバーチブルトップフレーム構造、屋根材構造、エンジンカバー、トランスミッション及び動力伝達部品用のハウジング、油受皿、エアバッグ用ハウジングキャニスター、自動車内部衝撃構造、エンジンサポートブラケット、クロスカービーム、バンパービーム、歩行者用安全ビーム、防火壁、リヤパーセルシェルフ、クロスビークルバルクヘッドcrossvehiclebulkhead、圧力容器、例えば、冷却剤ボトル及び消火器及びトラック圧縮空気ブレーキシステム容器、ハイブリッド内燃/電気自動車又は電気自動車のバッテリートレイ、自動車サスペンションウィッシュボーン及びコントロールアーム、サスペンションスタビライザーリンク、板ばね、車輪、レジャー用車及びオートバイ用スイングアーム、フェンダー、屋根フレーム及びタンクフラップがあるが、これらに限定されない。家電製品の例には、洗濯機、ドライヤー、冷蔵庫、空調装置、及び暖房装置があるが、これらに限定されない。レクリエーション及びスポーツの例には、インラインスケート部品、野球バット、ホッケー用スティック、スキー及びスノーボード締め具、リュックサックバック及びフレーム、及び自転車フレームがあるが、これらに限定されない。機械用構造部品の例には、例えば、携帯電子装置、コンピューター用のハウジングなどの電気/電子部品があるが、これらに限定されない。本発明による複合構造及び比較例を製造するために下記の材料を使用した。材料下記の材料は、実施例及び比較例に使用した組成物に含まれる。ポリアミド1PA1:テレフタル酸と、1,6-ヘキサメチレンジアミンHMD及び2-メチルペンタメチレンジアミンMPMDHMD:MPMD=50:50でできているポリアミド。PA1は、融点が約297°Cから約303°Cであり、ガラス転移温度が約130°Cから約145°Cである。この半芳香族ポリアミドはPA6TDTと呼ばれ、E.I.duPontdeNemoursandCompany,Wilmington,Delawareから市販されている。ポリアミド2PA2:テレフタル酸と、イソフタル酸と、1,6-ヘキサメチレンジアミンでできているポリアミド。この半芳香族ポリアミドは、ガラス転移温度が約120°Cから約130°Cである。PA2はPA6I6Tと呼ばれ、E.I.duPontdeNemoursandCompanyから市販されている。オーバーモールド成形用樹脂:テレフタル酸と、1,6-ヘキサメチレンジアミンHMD及び2-メチルペンタメチレンジアミンMPMDHMD:MPMD=50:50でできている半芳香族ポリアミドPA1、並びに全樹脂組成物の重量で50のガラス繊維を含む組成物。オーバーモールド成形用樹脂は、E.I.duPontdeNemoursandCompanyから市販されている。フィルムの製造実施例で使用した樹脂組成物表1及び2でEと略記及び比較例表1及び2でCと略記を、二軸押出機中で構成要素を溶融又は溶融ブレンドすることにより製造した。押出機から出ると同時に、表1及び2に列記した組成物を、押出機からアダプター及び約325°Cのフィルムダイを通して出し、120°Cに油加熱されたキャスティングドラムにキャストし、次いで空気中で延伸し、室温で芯に巻くことにより、フィルムにキャストした。マトリックス及び表面樹脂組成物は、約102ミクロンの厚さのフィルムに製造した。フィルムの厚さは、延伸速度により制御した。複合構造の製造複合構造E1、C1、及びC2を、表1及び2に示される組成物のフィルムの複数の層と連続ガラス繊維織布直径17ミクロン、0.4シラン系サイズ剤により糊付け処理され、公称ロービングテックス1200g/kmのE-ガラス繊維から製造、2/2綾織りバランス織りに織られ、目付が600g/m2とをラミネートすることにより製造した。複合構造E1及びC1のラミネーションシーケンスは下記のとおりであった:表面樹脂組成物のフィルムの4層、連続ガラス繊維織布の1層、マトリックス樹脂組成物のフィルムの6層、連続ガラス繊維織布の1層、表面樹脂組成物のフィルムの4層。複合構造C2のラミネーションシーケンスは下記のとおりであった:表面樹脂組成物のフィルムの2層、マトリックス樹脂組成物のフィルムの2層、連続ガラス繊維織布の1層、マトリックス樹脂組成物のフィルムの6層、連続ガラス繊維織布の1層、マトリックス樹脂組成物のフィルムの2層、表面樹脂組成物のフィルムの2層。複合構造を、8インチ圧盤の付いたDakePressGrandHaven、MichModel44-225圧力範囲0~25Kにより圧縮成形した。上述のフィルム及びガラス織布層の6×6インチの試験片を型に入れ、約340°Cの温度に加熱した。その温度に達すると、複合構造を、圧力をかけずに、その温度で2分間保持し、次いで、340°Cの温度で下記の圧力:約4バールで約2分間、次いで、約23バールの圧力でさらに約2分間、次いで、約46バールの圧力でさらに約2分間プレスし、その後周囲温度に冷却した。複合構造は全て、全体の厚さが約1.5mmであった。オーバーモールド成形複合構造の製造表1に列記したオーバーモールド成形複合構造を、上述のとおり得られた複合構造E1及びC1の上に、約1.7mmのオーバーモールド成形用樹脂組成物をオーバー射出成形することにより製造した。オーバーモールド成形された複合構造の全体の厚さは約3.2mmであった。複合構造を、3×5インチ約76mm×127mmの試験片に切り出し、150°Cの加熱チャンバーHotpackovenModel273601に約10分間置いた。次いで、複合構造を手作業で型穴に移し、成形機NisseiCorp.製、ModelFN4000、1752KN、148cc6オンスによりオーバーモールド成形用樹脂によりオーバー射出成形した。型を150°Cに電気加熱したが、型はバーゲージのついた1/8インチ×3インチ×5インチのプラークキャビティplaquecavityを備えていた。射出機を320°Cに設定した。表1のオーバーモールド成形複合構造の曲げ強さ上述のとおり得られたオーバーモールド成形複合構造を、ダイヤモンドエッジブレードを備えたMK-377TileSaw及び潤滑剤として水を使用して、1/2インチ約12.7mm×3インチ約76mmの長さの試験片バーに切り出した。曲げ強さを、三点曲げ試験により試験片に対して試験した。装置及び幾何的形状は、ISO法178に準拠し、負荷用エッジをスパンの中心にして2.0インチの支点幅で試験片を曲げる。オーバーモールド成形された試験片の複合構造成分は、引張側外側スパン、下向きで2つの両端支点2インチ離れているに載っており、1つの支点負荷により、試験片のオーバーモールド成形用樹脂成分面にある圧縮側内部スパン、上向きでへこんだ。試験は、1KNの負荷により、2mm/分で、破断まで行った。結果を表1に示す。表1において、オーバーモールド成形複合構造E1が、オーバーモールド成形複合構造C1より高い曲げ強さを示すことが分かるが、マトリックス樹脂組成物及び表面樹脂組成物における少なくとも2種の半芳香族ポリアミドの組み合わせでできた複合構造を含むオーバーモールド成形複合構造の、マトリックス樹脂組成物及び表面樹脂組成物における単一の半芳香族ポリアミドでできた複合構造を含むオーバーモールド成形複合構造よりも高い強度を示している。表2の複合構造の曲げ強さ上述のとおり得られた、表2の複合構造E1、C1、及びC2を、ダイヤモンドエッジブレードを備えたMK-377TileSaw及び潤滑剤として水を使用して、1/2インチ約12.7mm×3インチ約76mmの長さの試験片バーに切り出した。曲げ強さを、三点曲げ試験により試験片に対して試験した。装置及び幾何的形状は、ISO法178に準拠し、負荷用エッジをスパンの中心にして2.0インチの支点幅で試験片を曲げる。複合構造は、2つの両端支点2インチ離れているに載っており、1つの支点負荷によりへこんだ。試験は、1KNの負荷により、2mm/分で、破断まで行った。結果を表2に示す。表2において、複合構造E1が、複合構造C2及びC3よりも高い曲げ強さを示すことが分かり、マトリックス樹脂組成物及び表面樹脂組成物の両方における少なくとも2種の半芳香族ポリアミドの組み合わせでできた複合構造の、表面樹脂組成物のみにおける少なくとも2種の半芳香族ポリアミドでできた複合構造、又はマトリックス樹脂組成物及び表面樹脂組成物の両方における単一の半芳香族ポリアミドでできた複合構造より高い強度を示している。"